(57)【特許請求の範囲】
【請求項１】
テレフタル酸Ｔに対する一価カチオンの水酸化物Ｈのモル比Ｈ／Ｔが０．０１以上０．０５以下の範囲となるようテレフタル酸と水酸化カルシウムと一価カチオンの水酸化物とを混合したのち、前記一価カチオンの水酸化物のモル濃度が０．０１５ｍｏｌ／Ｌ以上０．０７ｍｏｌ／Ｌ以下の範囲となるよう水を加えて混合することによりテレフタル酸カルシウムを生成する生成工程、を含む、カルシウム塩の製造方法。
【請求項２】
前記生成工程では、前記テレフタル酸Ｔに対する前記水酸化物Ｈのモル比Ｈ／Ｔが０．０１以上０．０３以下の範囲でテレフタル酸カルシウムを生成する、請求項１に記載のカルシウム塩の製造方法。
【請求項３】
前記生成工程では、前記水酸化物のモル濃度が０．０３ｍｏｌ／Ｌ以上０．０５ｍｏｌ／Ｌ以下の範囲となるよう水を加えて前記混合する、請求項１又は２に記載のカルシウム塩の製造方法。
【請求項４】
前記生成工程では、前記テレフタル酸Ｔに対する前記水酸化カルシウムＣのモル比Ｃ／Ｔが１以上１．２以下の範囲でテレフタル酸カルシウムを生成する、請求項１〜３のいずれか１項に記載のカルシウム塩の製造方法。
【請求項５】
前記生成工程では、前記水酸化物として水酸化リチウム、水酸化ナトリウム、水酸化カリウム及び水酸化アンモニウムのうち１以上を用いる、請求項１〜４のいずれか１項に記載のカルシウム塩の製造方法。
【請求項６】
前記生成工程では、テレフタル酸と水酸化カルシウムと前記一価カチオンの水酸化物とを粉末混合したのち、水を加えて混合する、請求項１〜５のいずれか１項に記載のカルシウム塩の製造方法。
【請求項７】
前記生成工程では、無機酸を加えない、請求項１〜６のいずれか１項に記載のカルシウム塩の製造方法。
【請求項８】
請求項１〜７のいずれか１項に記載のカルシウム塩の製造方法で生成したテレフタル酸カルシウムを不活性雰囲気中、５５０℃以上７００℃以下で加熱することで炭素／炭酸カルシウム複合体を形成し、前記形成した炭素／炭酸カルシウム複合体から炭酸カルシウムを溶解除去し、炭素多孔体を得る処理工程、を含む炭素多孔体の製造方法。
【発明の詳細な説明】
【技術分野】
【０００１】
本発明は、カルシウム塩の製造方法及び炭素多孔体の製造方法に関する。
【背景技術】
【０００２】
従来、炭素多孔体としては、例えば、炭素骨格の一部が窒素原子で置換されたものが提案されている（特許文献１）。この炭素多孔体は、平均細孔径が２ｎｍ以下のミクロ細孔構造を有している。また、セルサイズが約０．１μｍの低密度の炭素発泡体も提案されている（特許文献２）。この炭素発泡体は、レゾルシノールとホルムアルデヒドとの重縮合によって得られるポリマークラスタを共有結合的に架橋してゲルを合成し、そのゲルを超臨界条件で処理してエアロゲルとし、そのエアロゲルを炭素化することによって合成されている。
【先行技術文献】
【特許文献】
【０００３】
【特許文献１】特開２０１１−０５１８２８号公報
【特許文献２】米国特許第４８７３２１８号明細書
【発明の概要】
【発明が解決しようとする課題】
【０００４】
ところで、メソ細孔構造でありながら相対圧力の比較的大きな領域において相対圧力差に対する窒素吸着量差が大きい炭素多孔体は知られておらず、当然、こうした炭素多孔体を容易に製造する方法も知られていなかった。このような炭素多孔体は、特定ガスの脱着材への利用のほか、電気化学キャパシタの電極材料やバイオ燃料電池の酵素電極を担持する材料、キャニスタの吸着材、燃料精製設備の吸着材などへの利用が期待される。
【０００５】
このような多孔体の炭素材料の原料として芳香族化合物、特に、芳香族カルボン酸化合物のカルシウム塩を用いる場合がある。このとき、芳香族カルボン酸とカルシウム化合物とを反応させて芳香族カルボン酸化合物のカルシウム塩を作製するが、芳香族カルボン酸やカルシウム化合物は、溶媒への溶解度が低いことなどがあり、未反応の芳香族カルボン酸が残存するなど、例えば、収率を高めてカルシウム塩を得ることが困難であった。
【０００６】
本発明は、このような課題に鑑みなされたものであり、テレフタル酸のカルシウム塩をより効率よく得ることができるカルシウム塩の製造方法を提供することを主目的とする。また、効率よく得られたカルシウム塩を用いて炭素多孔体を得る炭素多孔体の製造方法を提供することを主目的とする。
【課題を解決するための手段】
【０００７】
上述した目的を達成するために鋭意研究したところ、本発明者らは、一価のカチオンの水酸化物と水とを少量添加して混合すると、テレフタル酸のカルシウム塩をより効率よく得ることができることを見いだし、本発明を完成するに至った。
【０００８】
即ち、本発明のカルシウム塩の製造方法は、
テレフタル酸と水酸化カルシウムと一価カチオンの水酸化物とを混合してテレフタル酸カルシウムを生成する生成工程、を含むものである。
【０００９】
また、本発明の炭素多孔体の製造方法は、
上述のカルシウム塩の製造方法で生成したテレフタル酸カルシウムを不活性雰囲気中、５５０℃以上７００℃以下で加熱することで炭素／炭酸カルシウム複合体を形成し、形成した炭素／炭酸カルシウム複合体から炭酸カルシウムを溶解除去し、炭素多孔体を得る処理工程、を含むものである。
【発明の効果】
【００１０】
本発明のカルシウム塩の製造方法では、テレフタル酸のカルシウム塩をより効率よく得ることができる。この理由は、以下のように推測される。例えば、テレフタル酸および水酸化カルシウムは水への溶解度が低いため、そのまま反応させると、テレフタル酸のカルシウム塩の生成が不充分となることがある。本発明では、少量の一価カチオンの水酸化物（水酸化リチウムなど）を添加することにより、まず、テレフタル酸の一価カチオン塩が生成し、テレフタル酸の水中への溶解度が大きく向上する。この溶解したテレフタル酸塩と水酸化カルシウムとが、カチオン交換することによりテレフタル酸カルシウムとなり、全てのテレフタル酸がカルシウム塩となるものと推察される。
【図面の簡単な説明】
【００１１】
【図１】実験例１、１０の質量減少測定結果。
【図２】ＬｉＯＨのモル濃度に対するＴＧの質量減少率の関係図。
【図３】実験例１１の窒素吸着等温線のグラフ。
【発明を実施するための形態】
【００１２】
本発明のカルシウム塩の製造方法は、テレフタル酸と水酸化カルシウムと一価カチオンの水酸化物（以下、単に水酸化物ともいう）とを混合してテレフタル酸カルシウムを生成する生成工程、を含むものである。この工程においては、まず、テレフタル酸が一価カチオンと反応し、テレフタル酸の一価カチオンの塩が生成する。次に、このテレフタル酸塩が水酸化カルシウムのカルシウムと置換し、テレフタル酸カルシウムが生成するものと考えられる。テレフタル酸は、溶媒（例えば水）への溶解度が比較的低いが、一価カチオンの塩となることにより、溶解度が高まり、水酸化カルシウムとの反応性がより高まると考えられる。
【００１３】
生成工程では、テレフタル酸のモル数Ｔに対する水酸化物のモル数Ｈであるモル比Ｈ／Ｔが０．０１以上０．０５以下の範囲とすることが好ましい。この範囲では、テレフタル酸の一価カチオン塩からテレフタル酸カルシウムへの置換反応をより円滑に進めることができる。このモル比Ｈ／Ｔは、０．０１以上０．０３以下の範囲とすることがより好ましい。また、テレフタル酸のモル数Ｔに対する水酸化カルシウムのモル数Ｃであるモル比Ｃ／Ｔが１以上１．２以下の範囲とすることが好ましい。
【００１４】
生成工程では、水酸化物のモル濃度が０．０１５ｍｏｌ／Ｌ以上０．０７ｍｏｌ／Ｌ以下の範囲となるよう水を加えてテレフタル酸と水酸化カルシウムと水酸化物とを混合することが好ましい。このモル濃度の範囲では、テレフタル酸カルシウムの収率をより高めることができる。なお、上記モル比Ｈ／Ｔが０．０１未満では、水酸化物の添加量が極めて少ないため、テレフタル酸の溶解が進みにくく、良好なカルシウム塩を得にくい。一方、モル比Ｈ／Ｔが０．０５を超えると、このモル濃度の範囲での水の添加量は極めて少ないのでテレフタル酸と水酸化カルシウムと水酸化物との混合が均一に進みにくくなる。この水酸化物のモル濃度は、０．０３ｍｏｌ／Ｌ以上０．０５ｍｏｌ／Ｌ以下の範囲であることがより好ましく０．０４ｍｏｌ／Ｌとすることが更に好ましい。この生成工程では、固相反応により進行してテレフタル酸カルシウムを生成するものとしてもよい。即ち、この生成工程は、微量の水の存在下で行うものとしてもよい。
【００１５】
生成工程では、一価カチオンの水酸化物であれば特に限定されないが、水酸化物として水酸化リチウム、水酸化ナトリウム、水酸化カリウム及び水酸化アンモニウムのうち１以上を用いることが好ましい。このうち、水酸化リチウムを用いることがより好ましい。例えば、ナトリウムやカリウムは、炭素の賦活剤として機能してしまうことがあるが、水酸化リチウムは、その後の炭素多孔体を作製する際に、影響を与えにくく、好ましい。
【００１６】
生成工程において、混合するときの温度は、１００℃以下、より好ましくは６０℃以下、更に好ましくは４０℃以下の範囲で行うことができ、室温としてもよい。水酸化物を添加することにより、テレフタル酸の反応性が高まるため、より低い温度でテレフタル酸カルシウムを生成することができる。混合時間は、テレフタル酸の量にもよるが、例えば、６時間以上、７２時間以下の範囲とすることが好ましい。
【００１７】
本発明の炭素多孔体の製造方法は、上述したカルシウム塩の製造方法で生成したテレフタル酸カルシウムを不活性雰囲気中、５５０℃以上７００℃以下で加熱することで炭素／炭酸カルシウム複合体を形成し、形成した炭素／炭酸カルシウム複合体から炭酸カルシウムを溶解除去し、炭素多孔体を得る処理工程、を含むものである。
【００１８】
処理工程において、不活性雰囲気としては、窒素雰囲気やアルゴン雰囲気などが挙げられる。加熱温度については、５５０℃〜７００℃の範囲では、良好な多孔体が得られるため、好ましい。加熱後に得られる炭素／炭酸カルシウム複合体は、層状炭化物の層間に炭酸カルシウムが入り込んだ構造をとっていると推察される。加熱温度での保持時間は、例えば５０時間以下としてもよい。このうち、０．５〜２０時間が好ましく、１〜１０時間がより好ましい。０．５時間以上では、炭素と炭酸カルシウムとの複合体の形成が十分に行われる。２０時間以下では、ＢＥＴ比表面積の比較的大きな炭素多孔体が得られる。
【００１９】
処理工程において、炭酸カルシウムを溶解除去する方法としては、炭素／炭酸カルシウム複合体を液体で洗浄することが挙げられる。洗浄液としては、例えば、水や酸性水溶液を用いることが好ましい。酸性水溶液としては、例えば、塩酸、硝酸及び酢酸などの水溶液が挙げられる。この洗浄を行うことにより、複合体中の炭酸カルシウムが存在していた箇所は空洞（気孔）になると推察される。
【００２０】
得られた炭素多孔体は、吸着材として利用することができる。吸着する物質は、例えば、アンモニアなどが挙げられる。この吸着材は、アンモニア圧力が３９０ｋＰａのときのアンモニア吸着量からアンモニア圧力が３００ｋＰａのときのアンモニア吸着量を差し引いた値が０．５０ｇ／ｇ以上であることが好ましい。こうすれば、アンモニア圧力を調節することにより、多量のアンモニアを吸着させたりそれを放出させたりすることができる。
【００２１】
以上詳述した本実施形態のカルシウム塩の製造方法では、テレフタル酸のカルシウム塩をより効率よく得ることができる。この理由は、以下のように推測される。例えば、テレフタル酸および水酸化カルシウムは水への溶解度が低いため、そのまま反応させると、テレフタル酸のカルシウム塩の生成が不充分となることがある。本発明では、少量の水酸化物（水酸化リチウムなど）を添加することにより、まず、テレフタル酸の一価カチオン塩が生成し、テレフタル酸の水中への溶解度が大きく向上する。この溶解したテレフタル酸塩と水酸化カルシウムとが、カチオン交換することでテレフタル酸カルシウムとなり、全てのテレフタル酸がカルシウム塩となるものと推察される。また、モル比Ｈ／Ｔが０．０１以上０．０５以下の範囲で水酸化物を添加するため、テレフタル酸の一部が一価カチオン塩になるなど、徐々に反応が進むため、テレフタル酸カルシウムへの反応をより促進することができる。
【００２２】
なお、本発明は上述した実施形態に何ら限定されることはなく、本発明の技術的範囲に属する限り種々の態様で実施し得ることはいうまでもない。
【実施例】
【００２３】
以下には、本発明のカルシウム塩及び炭素多孔体を具体的に製造した例を実験例として説明する。なお、実験例１〜９、１１が本発明の実施例に相当し、実験例１０が比較例に相当する。
【００２４】
［実験例１］
テレフタル酸（以下ＰＴＡ）０．１ｍｏｌと、水酸化カルシウム（Ｃａ（ＯＨ）2：水酸化Ｃａ）０．１ｍｏｌとを粉末混合した。混合比はモル比でＰＴＡ：水酸化Ｃａ＝１：１とした。これに水酸化リチウム（ＬｉＯＨ）０．００１ｍｏｌを添加し、混合した。この組成比は、ＰＴＡ：水酸化Ｃａ：ＬｉＯＨ＝１：１：０．０１である。これに水をＬｉＯＨ濃度が０．０４ｍｏｌ／Ｌになるように添加し、混合して静置した。生成塩をＡｒ気流中で熱重量分析（ＴＧ測定）を行った。２００℃〜４００℃の区間における質量値から、質量減少率（質量％）を求めた。
【００２５】
［実験例２〜６］
ＰＴＡ：水酸化Ｃａ：ＬｉＯＨのモル比をそれぞれ１：１：０．０２、１：１：０．０３とした以外は、実験例１と同様に作製したものを実験例２，３とした。また、ＰＴＡ：水酸化Ｃａ：ＬｉＯＨのモル比を１：１．２：０．０１とした以外は、実験例１と同様に作製したものを実験例４とした。また、ＰＴＡ：水酸化Ｃａ：ＬｉＯＨのモル比を１：１：０．０１とし、ＬｉＯＨのモル濃度をそれぞれ０．０１ｍｏｌ／Ｌ、０．０８ｍｏｌ／Ｌとした以外は、実験例１と同様に作製したものを実験例５、６とした。
【００２６】
［実験例７〜９］
ＰＴＡ：水酸化Ｃａ：ＭＯＨ（Ｍ＝１価のカチオン）のモル比を１：１：０．０２とし、ＭＯＨをそれぞれＮａＯＨ、ＫＯＨ、ＮＨ4ＯＨとした以外は、実験例１と同様に作製したものを実験例７〜９とした。
【００２７】
［実験例１０］
ＰＴＡ０．１ｍｏｌと、水酸化Ｃａ０．１ｍｏｌとを、水１００ｍｌ中に分散させ、８０℃の水浴で４時間加熱することで、テレフタル酸Ｃａ塩の結晶を生成させた。結晶を濾過で分取して、室温で風乾し、得られたものを実験例１０とした。
【００２８】
（結果と考察）
図１は、実験例１、１０の質量減少測定結果である。図２は、水を加えたＬｉＯＨのモル濃度（ｍｏｌ／Ｌ）に対するＴＧの質量減少率（質量％）の関係図である。図１に示すように、室温〜１５０℃の低温領域において、質量減少が見られた。これは、結晶水の脱離によるものと推察された。また、２００℃〜４００℃の高温領域において質量減少が見られた。これは、未反応のテレフタル酸が昇華することによるものと推察された。したがって、この高温領域の質量減少が少ないものが、良好にＣａ塩となっていると評価することができる。また、実験例１〜１０におけるこの高温領域での質量減少の測定結果を表１に示す。実験例１０では、質量減少が１２．３質量％と大きく、未反応のテレフタル酸が比較的多く残っていると推察された。一方、ＰＴＡの１ｍｏｌに対しＬｉＯＨが０．０１〜０．０３ｍｏｌの範囲で含む実験例１〜４では、特に質量減少率が５質量％以下と少なく、未反応の原料成分（ＰＴＡ）をより減少することができることがわかった。なお、ＰＴＡの１ｍｏｌに対しＣａのモル数が１〜１．２ｍｏｌでも同じであった（実験例４）。また、ＬｉＯＨのモル濃度は、図２に示すように、０．０１５〜０．０７ｍｏｌ／Ｌの範囲において質量減少率が５質量％以下と少なく、未反応の原料成分（ＰＴＡ）をより減少することができることがわかった。また、ＭＯＨのＭをＮａ，Ｋ，ＮＨ4とした実験例７〜９においても、質量減少率がより小さく、未反応の原料成分（ＰＴＡ）をより減少することができることがわかった。
【００２９】
【表１】
0006483477.tif 000002
【００３０】
（炭素多孔体の作製）
テレフタル酸のカルシウム塩（４ｇ）を電気管状炉内に配置し、その管状炉内を不活性ガス（流速０．１Ｌ／分）でフロー置換した。不活性ガスとしては窒素ガスを用いたが、アルゴンガスを用いてもよい。ガスフローを維持したまま、管状炉温度を設定温度まで１時間かけて昇温した。ここでは、設定温度を５５０℃にした。昇温完了後、ガスフローを維持したまま、その設定温度で２時間保持し、その後室温まで冷却した。これにより、管状炉内には、炭素と炭酸カルシウムとの複合体が生成した。複合体を管状炉から取り出し、水５００ｍＬに分散させた。分散液に２ｍｏｌ／Ｌの塩酸を５０ｍＬ添加し、撹拌した。すると、炭酸カルシウムの分解により発泡が見られた。分散液をろ過後、乾燥して得られた炭素多孔体を実験例１１とした（収量約１ｇ）。
【００３１】
（炭素多孔体の特性値測定）
実験例１１の炭素多孔体について、液体窒素温度（７７Ｋ）における窒素吸着測定を行い、比表面積を求めた。図３は、実験例１１の７７Ｋでの窒素吸着等温線である。ＢＥＴ比表面積は、ＢＥＴ解析から算出した。実験例１１の炭素多孔体は、ＢＥＴ比表面積が１３８９ｍ2／ｇであった。また、図３に示す実験例１１の炭素多孔体の窒素吸着等温線は、ＩＵＰＡＣ分類のＩＶ型（メソ細孔を持つことを示す型）に属するものであった。したがって、実験例１１の炭素多孔体は、ほぼメソ細孔から構成されていると推察された。
【００３２】
なお、本発明は上述した実施例に何ら限定されることはなく、本発明の技術的範囲に属する限り種々の態様で実施し得ることはいうまでもない。
【産業上の利用可能性】
【００３３】
本発明は、炭素材料の原料製造に関する技術分野に利用可能である。
【図１】
0006483477.tif 000003
【図２】
0006483477.tif 000004
【図３】
0006483477.tif 000005